(57)【要約】【課題】  光超解像技術を用いた光情報記録媒体の再生耐久性を向上する。【解決手段】  超解像層１７と記録層１４との間に、低熱伝導性を有する断熱層１５を設けた【選択図】  図１
2007012233.tif 000002
【特許請求の範囲】
【請求項１】
レーザ光入射側から順に、入射レーザ光の光スポットを小さく絞り込むための超解像層と、情報が記録される記録層と、を具備する光情報記録媒体において、
前記超解像層と前記記録層との間に、低熱伝導性を有する断熱層を設けたことを特徴とする光情報記録媒体。
【請求項２】
前記断熱層は、熱伝導率０．０１Ｗ／ｃｍ・Ｋ以下の材料から形成され、５０ｎｍ以上、２００ｎｍ以下の層厚を有することを特徴とする請求項１記載の光情報記録媒体。
【請求項３】
前記超解像層は、Ｃｏ３Ｏ４、Ｆｅ２Ｏ３のいずれかを含むことを特徴とする請求項１又は２記載の光情報記録媒体。
【請求項４】
前記断熱層は、ＺｎＳ、ＳｉＯ２、Ｎｂ２Ｏ５、ＣｅＯ２のいずれか或いは二つ以上の組み合わせであることを特徴とする請求項１〜３のいずれか１項記載の光情報記録媒体。
【請求項５】
前記超解像層と前記断熱層との間に、該超解像層と該断熱層との材料の拡散を遮断する拡散防止層を設けた構造を有することを特徴とする請求項４記載の光情報記録媒体。
【発明の詳細な説明】
【技術分野】
【０００１】
本発明は、光情報記録媒体に関し、より詳しくはヒートモードの光超解像技術を用いた光情報記録媒体に関する。
【背景技術】
【０００２】
近年、マルチメディア化に伴い、大量のデータの配布や長期保存に適した情報記録媒体として、光情報記録媒体（光ディスク）が注目されている。この光ディスクには、製造時にスタンピングされた情報の再生のみ可能な再生専用型ディスク、色素等からなる記録膜を設けて一回だけ記録可能な追記型ディスク、光磁気記録方式や相変化記録方式によりデータの書き換え消去が何度も可能な書き換え型ディスクが知られている。
【０００３】
光ディスクからのデータの再生及び光ディスクへのデータの記録は、いずれもレーザ光を用いて行う。入射レーザ光は、対物レンズを用いて光ディスク上に集光し、光スポットを回折限界にまで絞り込む。このときの光スポットの径は、レーザ光の波長をλ、対物レンズの開口数をＮＡとすると、λ／ＮＡに比例した値となる。近年、光ディスクの大容量化が求められているが、これらの要求に応えるには、この光スポットをさらに小径化し、記録データを高密度化することが必要となる。例えば、ＣＤのレーザ波長λが７８０ｎｍ、対物レンズの開口数ＮＡが０．４５であるのに対し、ＤＶＤでは、波長λを６５０ｎｍ或いは６３５ｎｍ、開口数ＮＡを０．６とすることで、高密度化を行っている。さらに、次世代の光ディスクにおいては、光スポットをさらに絞り込んで高密度化を実現するために、波長λを４００ｎｍ程度、開口数ＮＡを０．６超とした光ディスクシステムが提案されている。
【０００４】
しかしながら、これらの高密度化技術は、記録密度が高くなるに伴い、さらなるレーザ光源の短波長化や高ＮＡ化が難しくなってきている。そこで、別の大容量化技術として、入射レーザ光の光スポットを、光ディスク内部でさらに小さく絞り込む光超解像技術が注目されつつある。光超解像技術を用いた光情報記録媒体においては、低温部と高温部で光学特性の異なる超解像層を用いる。例えば、低温部では低透過率で高温部では高透過率となる超解像層を用いれば、光スポット外周付近（低温部）の光はマスクされ、逆に光スポット中心付近（高温部）では光が超解像層を透過し開口となるので、その結果、超解像層の開口によってさらに絞り込まれた光スポットが利用可能となる。光ディスクと光スポットは相対運動しているため、実際は、光スポット中心位置と高温部中心位置には、ずれが生じる。高温部中心位置は、光スポット進行方向に対して後ろ側に位置するため、高温中心部に開口が開けばＲＡＤ（Rear Aperture Detection）方式、逆に高温中心部がマスクとなり低温部に開口が開けばＦＡＤ（Front Aperture Detection）方式と呼ばれている。
【０００５】
具体的な光超解像技術としては、例えば、Ｃｏ３Ｏ４を含む積層型の集光機能層を用いた光情報記録媒体（特許文献１）、ＺｎＯ温度感応層を用いた光情報記録媒体（特許文献２）、光非線形特性を有するＳｂ薄膜を用いた光情報記録媒体（非特許文献１）が開示されている。
【０００６】
【特許文献１】特開２００４−１５２３９２号公報
【特許文献２】特開２００４−２２０７４７号公報
【非特許文献１】Applied Physics Letters, Volume 73(1998), Issue 15, pp.2078-2080
【発明の開示】
【発明が解決しようとする課題】
【０００７】
超解像層によって再生レーザ光の光スポットを絞り込むには、超解像層を局所的に昇温する必要があるため、再生専用型以外の光情報記録媒体への適用が難しい。追記型や書き換え型の光情報記録媒体へ適用した場合、再生レーザ光照射時に超解像層から記録層への熱伝導が生じてしまい、繰り返し再生を行うと、この熱伝導によって、記録層に形成されている記録マークが擾乱或いは破壊されてしまう恐れがあるからである。すなわち、十分な再生耐久性を確保することが難しい。
【０００８】
本発明は、このような技術的課題を解決すべくなされたものであり、その目的とするところは、レーザ光の光スポットを小さく絞り込む効果を有する超解像層と、情報が記録される記録層とを備える光情報記録媒体において、再生耐久性に優れた光情報記録媒体を提供することにある。
【課題を解決するための手段】
【０００９】
本発明では、レーザ光入射側から順に、入射レーザ光の光スポットを小さく絞り込むための超解像層と、情報が記録される記録層と、を備える光情報記録媒体において、超解像層と記録層との間に、低熱伝導性を有する断熱層を設けた。断熱層は、熱伝導率０．０１Ｗ／ｃｍ・Ｋ以下の材料から形成され、５０ｎｍ以上、２００ｎｍ以下の層厚を有することが好ましい。
【００１０】
超解像層は、Ｃｏ３Ｏ４、Ｆｅ２Ｏ３、ＺｎＯ、Ｓｂのいずれかを含むことが好ましい。断熱層は、ＺｎＳ、ＳｉＯ２、ＴｉＯ２、Ｎｂ２Ｏ５、ＣｅＯ２のいずれか或いは二つ以上の組み合わせであることが好ましい。超解像層と断熱層との間には、超解像層と断熱層との材料の拡散を遮断する拡散防止層を設けることが好ましい。
【発明の効果】
【００１１】
本発明によれば、超解像層と記録層とを備える光情報記録媒体の再生耐久性を向上することができる。
【発明を実施するための最良の形態】
【００１２】
以下、添付図面に基づき、本発明の実施の形態について説明する。尚、本発明は、以下の実施の形態に限定されるものではなく、その要旨の範囲内で種々変形して実施することが出来る。また、ここでは、膜面側から記録再生光を入射する方式の光情報記録媒体について述べるが、本発明は、基板側から記録再生光を入射する方式の光情報記録媒体に適用することもできる。尚、本実施の形態においては、光情報記録媒体に記録再生光が入射する側を光情報記録媒体の上側とし、記録再生光が入射する側と反対側を光情報記録媒体の下側として説明を行う。例えば、膜面入射型光情報記録媒体の場合は、基板側が、光情報記録媒体の下側となり、膜面側が光情報記録媒体の上側となる。
【００１３】
（情報記録媒体）
図１は、本発明による光情報記録媒体の構成例を示す図である。図１には、膜面入射型光情報記録媒体の層構成が示されている。この光情報記録媒体は、ディスク基板１１と、このディスク基板上に積層された反射層１２、誘電体層１３、記録層１４、断熱層１５、拡散防止層１６、超解像層１７と、透明樹脂からなるカバー層１８と、から構成される。この光情報記録媒体は、カバー層１８側から入射するレーザ光を記録再生光として、記録層１４に情報が記録され、また、記録された情報が再生される。
【００１４】
（ディスク基板）
ディスク基板１１は、プラスチック、ガラス、金属等の材料により形成され、本実施の形態においては円盤状の形状を有する。ディスク基板の具体的な材料としては、ポリカーボネート樹脂、非晶質ポリオレフィン、アルミニウム合金などが挙げられる。基板側から記録再生光を入射する方式の基板入射型光情報記録媒体の場合、ディスク基板の材料は、プラスチックやガラス等の透明材料に限られる。ディスク基板の表面には、例えば射出成型などによって、スパイラル状或いは同心円状のトラッキング案内溝や、トラッキング案内溝のウォブルやプリピットからなるディスク識別情報やアドレス情報等が予め形成されている。ディスク基板のトラッキング案内溝が形成された面上には、後述の層構成が形成されている。
【００１５】
（反射層）
反射層１２は、光情報記録媒体において所望の反射率を得るため、また、記録層１４の放熱性制御のために設けられる。反射層を形成するための材料としては、特に限定されず、例えば、Ａｌ合金、Ａｇ合金、Ａｕ合金等の高反射率の金属材料や、Ｓｉ−Ｈ、ＴｉＯ２等の半反射材料が用いられる。
【００１６】
（誘電体層）
誘電体層１３は、光情報記録媒体の反射率制御や記録層の放熱性制御のために、必要に応じて設けられる。誘電体層を形成するための材料としては、特に限定されず、例えば、ＺｎＳ−ＳｉＯ２、Ｓｉ−Ｎ、ＳｉＯ２、Ａｌ２Ｏ３等の透明材料が用いられる。
【００１７】
（記録層）
記録層１４を形成する材料としては、ヒートモード記録材料が好ましい。例えば、Ｇｅ−Ｓｂ−Ｔｅ等の相変化記録材料が用いられる。記録層と隣接する層との間に、数ｎｍ以下の界面層を設けても良い。
【００１８】
（断熱層）
断熱層１５は、再生レーザ照射により昇温された超解像層１７より生じる記録層１４への熱伝導を抑制し、記録層１４に書き込まれた記録マークの熱による擾乱を防止する役割を有するよう、熱伝導率と層厚が選択される。断熱層を形成するための材料としては、熱伝導率の低い透明材料を用いることが好ましい。具体的には、ＺｎＳ、ＳｉＯ２、ＴｉＯ２、Ｎｂ２Ｏ５、ＣｅＯ２などが挙げられ、これら二つ以上の組み合わせでもよい。特に、熱伝導率が０．０１Ｗ／ｃｍ・Ｋ以下であるＺｎＳ−ＳｉＯ２、Ｎｂ２Ｏ５−ＣｅＯ２−ＳｉＯ２が望ましい材料として挙げられる。
【００１９】
断熱層の層厚は、熱伝導の抑制のために所定以上の厚さが必要である。しかしながら、超解像層で絞り込んだ光スポットの光強度を低下させることなく記録層に到達させるためには、超解像層と記録層を近接させる必要があり、断熱層の最大層厚はこの範囲内に限定される。これらより、断熱層の層厚は、５０ｎｍ以上、２００ｎｍ以下であることが好ましい。
【００２０】
（拡散防止層）
拡散防止層１６は、記録レーザ照射による昇温時に超解像層材料と断熱層材料との拡散を防止する効果があり、書き換え耐久性を得るために、必要に応じて設けられる層である。特に、断熱層１５にＺｎＳ−ＳｉＯ２を用いた場合に超解像層１７の硫化を防止する。また、Ｆｅ２Ｏ３等の超解像層を成膜するときに、雰囲気による断熱層の酸化を防止する役割も持つ。拡散防止層を形成するための材料としては、レーザ照射による昇温や、酸化や硫化などの化学反応に対して安定な材料が用いられる。また、入射レーザ光の損失が生じないよう、透明材料であることが望ましい。具体的な材料としては、特に限定されないが、ＳｉＯ２、Ａｌ２Ｏ３等が挙げられる。
【００２１】
断熱層にＮｂ２Ｏ５−ＣｅＯ２−ＳｉＯ２などの反応性の低い材料を用いた場合には、超解像層への材料の拡散が少なく、繰り返しの記録、再生を行っても超解像層が劣化しないので、拡散防止層を設けなくてもよい。
【００２２】
（超解像層）
超解像層１７を形成する材料としては、低温部と高温部で光学特性が異なる材料が用いられる。特に、低温部と高温部との間で透過率の差が大きい材料であることが望ましい。ここでいう低温は室温程度、高温は２００℃前後が好ましい。具体的な材料としては、Ｃｏ３Ｏ４、Ｆｅ２Ｏ３、ＺｎＯ、Ｓｂ等が挙げられる。他の材料の中に、これらの材料が含まれる形態でも良い。
【００２３】
（カバー層）
カバー層１８は、紫外線硬化樹脂、プラスチックフィルム等の光透過性の透明材料により形成される。カバー層の厚さは特に限定されないが、通常、１μｍ〜１００μｍの範囲である。尚、カバー層は、薄型カバー層として厚さ数ｎｍ〜数１０ｎｍのカーボン系保護層を形成した表面に潤滑材を塗布してもよい。
【００２４】
以下に、実施例に基づき本発明をさらに詳細に説明する。
（光ディスクの製作：拡散防止層なし）
本発明の断熱層を設けた光情報記録媒体として、厚さ１．１ｍｍ、直径１２０ｍｍのポリカーボネート樹脂製のディスク基板上に後述の相変化記録方式の層構成とカバー層を形成した形態の、相変化記録方式の膜面入射型光情報記録媒体を製作した。ここでは、断熱層の熱伝導率及び層厚の異なる複数枚の光情報記録媒体を製作した。ディスク基板は射出成型により形成し、溝ピッチ０．３２μｍのスパイラル状のトラッキング案内溝を設けた。ディスク基板上のトラッキング案内溝を形成した面側には、Ａｌ−Ｔｉ反射層１５０ｎｍ、ＺｎＳ−ＳｉＯ２誘電体層２５ｎｍ、Ｇｅ−Ｃｒ−Ｎ界面層２ｎｍ、Ｇｅ−Ｓｂ−Ｔｅ記録層１０ｎｍ、Ｇｅ−Ｃｒ−Ｎ界面層２ｎｍ、断熱層、Ｆｅ２Ｏ３超解像層２０ｎｍを順に形成した。さらに、Ｆｅ２Ｏ３超解像層上に、紫外線硬化樹脂をスピンコートにより塗布し、さらに紫外線照射して紫外線硬化樹脂を硬化させ、厚さ１００μｍのカバー層を形成した。尚、断熱層は、熱伝導率の異なる材料、ＺｎＳ−ＳｉＯ２（８０：２０ｍｏｌ％）、Ｎｂ２Ｏ５−ＣｅＯ２−ＳｉＯ２（６０：２０：２０ｍｏｌ％）、Ｓｉ−Ｎのうちいずれかから選択して形成し、層厚は４０〜２２０ｎｍとした。断熱層材料の熱伝導率は、表１に示すとおりであった。
【００２５】
【表１】
2007012233.tif 000003
【００２６】
（光ディスクの製作：拡散防止層あり）
本発明の断熱層及び拡散防止層を設けた光情報記録媒体として、厚さ１．１ｍｍ、直径１２０ｍｍのポリカーボネート樹脂製のディスク基板上に後述の相変化記録方式の層構成とカバー層を形成した形態の、相変化記録方式の膜面入射型光情報記録媒体を製作した。ここでは、断熱層の層厚の異なる複数枚の光情報記録媒体を製作した。ディスク基板は射出成型により形成し、溝ピッチ０．３２μｍのスパイラル状のトラッキング案内溝を設けた。ディスク基板上のトラッキング案内溝を形成した面側には、Ａｌ−Ｔｉ反射層１５０ｎｍ、ＺｎＳ−ＳｉＯ２誘電体層２５ｎｍ、Ｇｅ−Ｃｒ−Ｎ界面層２ｎｍ、Ｇｅ−Ｓｂ−Ｔｅ記録層１０ｎｍ、Ｇｅ−Ｃｒ−Ｎ界面層２ｎｍ、ＺｎＳ−ＳｉＯ２（８０：２０ｍｏｌ％）断熱層、ＳｉＯ２拡散防止層２ｎｍ、Ｆｅ２Ｏ３超解像層２０ｎｍを順に形成した。さらに、Ｆｅ２Ｏ３超解像層上に、紫外線硬化樹脂をスピンコートにより塗布し、さらに紫外線照射して紫外線硬化樹脂を硬化させ、厚さ１００μｍのカバー層を形成した。
【００２７】
（再生耐久性の比較試験）
光ディスク記録再生装置を用いて、製作した光ディスクについて、繰り返し再生を１０６回行い、その前後において、キャリア・ノイズ比（以下、ＣＮＲ）を測定し、ＣＮＲの変化量（以下、ΔＣＮ）、及び、繰り返し再生開始初期のＣＮＲ（以下、初期ＣＮＲ）の比較を行った。光ディスク記録再生装置において、レーザ光源の波長λは４０５ｎｍ、対物レンズの開口数ＮＡは０．８５とした。記録レーザパワーは７ｍＷ、消去レーザパワーは３ｍＷ、再生レーザパワーは１ｍＷとし、線速度４．５５ｍ／ｓｅｃでディスクを回転させた。記録再生は、ディスク基板上のトラッキング案内溝の溝間（凸部）に対して行い、溝ピッチと等しいトラックピッチ０．３２μｍで記録再生を行った。ＣＮＲ測定は、測定対象のトラックにマーク長０．１３９μｍの繰り返しパターンを記録し、その記録マークを再生して、得られたキャリアとノイズの比を求めた。再生レーザパワー１ｍＷ、１０６回繰り返し再生における、ΔＣＮの測定結果を図２に、初期ＣＮＲの測定結果を図３に示す。尚、使用した光ディスクは、ディスク構造ごとに、表２に示す４種に分類した。
【００２８】
【表２】
2007012233.tif 000004
【００２９】
図２の結果によると、ディスク構造Ｃでは、繰り返し再生におけるＣＮＲの低下が大きく、ディスク構造Ａ、Ｂ及びＤにおいても、断熱層５０ｎｍ未満において、ＣＮＲの低下が大きかった。このように、断熱層の熱伝導率が高い、或いは、断熱層の厚さが薄いと、断熱層での断熱性が不十分となり、再生レーザ光照射時の超解像層から記録層への熱伝導により、記録層に形成されている記録マークが擾乱或いは破壊が生じる。
【００３０】
また、図３の結果によると、いずれのディスク構造においても、断熱層２００ｎｍ超において、初期ＣＮＲの大幅な低下が見られた。再生レーザ光の光スポットは超解像層で回折限界未満に絞り込まれているため、このように、断熱層の厚さが厚いと、超解像層と記録層の距離が大きくなり、再生レーザ光が記録層に到達するまでに、回折による光スポットの再拡大が無視できなくなる。これらの結果より、十分な再生耐久性及びＣＮＲを得るためには、熱伝導率の低いＺｎＳ−ＳｉＯ２断熱層、Ｎｂ２Ｏ５−ＣｅＯ２−ＳｉＯ２断熱層を設けることが有効であり、また、断熱層の厚さは５０ｎｍ以上、２００ｎｍ以下が好ましいことが分かった。
【００３１】
（書き換え耐久性の比較試験）
続いて、再生耐久性に優れたディスク構造Ａ、Ｂ及びＤの光ディスクにおいて、書き換え記録を１０３回行い、その前後において、ＣＮＲを測定し、ΔＣＮの比較を行った。記録再生条件は、再生耐久性の比較試験と同様である。１０３回書き換えにおけるΔＣＮの測定結果を図４に示す。
【００３２】
図４の結果によると、ディスク構造Ａでは、繰り返し書き換えることによりＣＮＲの低下が大きかったが、これに対し、ディスク構造Ｂ及びＤではＣＮＲの低下が小さかった。ディスク構造Ａのように、断熱層と超解像層とが直接接触し、且つ、Ｆｅ２Ｏ３超解像との反応性が高いＺｎＳ-ＳｉＯ２断熱層を用いる場合、記録レーザ光の繰り返し照射での加熱により、ＺｎＳ-ＳｉＯ２断熱層の成分が超解像層に拡散し、硫化等による超解像層の劣化が生じる。この結果より、断熱層としてＺｎＳ-ＳｉＯ２を用いた場合、拡散防止層なしでは十分な書き換え耐久性が得られず、Ｆｅ２Ｏ３超解像層との反応性の低いＳｉＯ２拡散防止層を設けることで十分な書き換え耐久性が得られることが分かった。一方、Ｆｅ２Ｏ３超解像層との反応性の低いＮｂ２Ｏ５−ＣｅＯ２−ＳｉＯ２断熱層を用いた場合、拡散防止層を設けなくても十分な書き換え耐久性が得られることが分かった。
【図面の簡単な説明】
【００３３】
【図１】本発明による光情報記録媒体の構成例を示す図。
【図２】繰り返し再生におけるΔＣＮの測定結果を示す図。
【図３】初期ＣＮＲの測定結果を示す図。
【図４】１０３回書き換えにおけるΔＣＮの測定結果を示す図。
【符号の説明】
【００３４】
１１：ディスク基板、１２：反射層、１３：誘電体層、１４：記録層、１５：断熱層、１６：拡散防止層、１７：超解像層、１８：カバー層
【図１】
2007012233.tif 000005
【図２】
2007012233.tif 000006
【図３】
2007012233.tif 000007
【図４】
2007012233.tif 000008